(57)【要約】      （修正有）【課題】片面封止タイプの半導体封止用樹脂組成物として、初期の成形収縮（ＰＫＧ反り量）を調整可能とするとともに、リフロー時の温度領域における反り変化量の低減をより有効に可能とする。【解決手段】無機充填材が全体量に対して８０〜９０質量％の範囲を占めるとともに、エポキシ樹脂中の３０〜１００質量％の範囲内で特定の構造のジヒドロアントラセン骨格含有のエポキシ樹脂が配合され、かつ、フェノール系硬化剤中の１０〜５０質量％の範囲内でフェノール性水酸基を３個有する特定の構造のフェノール系硬化剤が配合されている半導体封止用エポキシ樹脂組成物とする。【選択図】なし【特許請求の範囲】
【請求項１】
エポキシ樹脂、フェノール系硬化剤および無機充填材を必須成分として含有する半導体封止用エポキシ樹脂組成物において、無機充填材が全体量に対して８０〜９０質量％の範囲を占めるとともに、前記エポキシ樹脂中の３０〜１００質量％の範囲内で次式（１）で表わされるエポキシ樹脂が配合され、かつ、前記フェノール系硬化剤中の１０〜５０質量％の範囲内で次式（２）で表わされるフェノール系硬化剤が配合されていることを特徴とする半導体封止用エポキシ樹脂組成物。
【化１】
2014047306.tif 000005
（式中のＲ１、Ｒ２、Ｒ３は、各々独立に、水素原子、アルキル基、アルコキシ基、アリール基、アリル基のうちのいずれかを示し、互いに同一でも異っていてもよく、ＯＧはグリシジルエーテル基を示し、ｋは０〜４のうちのいずれかの整数を示す。）
【化２】
2014047306.tif 000006
【請求項２】
成形収縮率が０．３０％以下であり、線膨張係数が４０．０×１０−６／℃以下であることを特徴とする請求項１に記載の半導体封止用エポキシ樹脂組成物。
【請求項３】
請求項１または２に記載の半導体封止用エポキシ樹脂組成物で半導体素子が封止されていることを特徴とする半導体装置。
【発明の詳細な説明】
【技術分野】
【０００１】
本発明は、半導体封止用エポキシ樹脂組成物およびそれを用いた半導体装置に関するものである。
【背景技術】
【０００２】
従来、ＩＣ、ＬＳＩ等の半導体チップの封止材としてセラミックや熱硬化性樹脂組成物が一般に用いられている。なかでも、エポキシ樹脂組成物は経済性と性能のバランスの点で優れた封止材である。エポキシ樹脂組成物は、例えば、近年の電子機器の小型化、薄型化にともない主流になりつつある表面実装型パッケージの封止材として広く用いられている。
【０００３】
そして近年では、表面実装型パッケージの中でも、より実装密度の高いエリア実装型のＢＧＡパッケージが多くなりつつある。
【０００４】
しかしながら、このＢＧＡパッケージは片面封止型であるために反りが発生し、半田リフロー時に問題となる。
【０００５】
この反りを低減する方法としては、無機充填材を高充填することで線膨張を低減し、リフロー時の反りの変化量を低減させる方法がある。しかしながら、この方法では成形時の流動性が低下するためにワイヤースイープが起こってしまう場合がある。
【０００６】
そこで、半田リフロー時の反りを低減することを実装時においても可能とするため、室温からリフロー温度における反りの温度変化を小さくすることが提案されている（特許文献１、２）。ここでは、エポキシ樹脂としてナフタレン骨格を持つグリシジルエーテルを使用している。
【０００７】
また、近年の片面封止型パッケージにおいては、小型化、薄型化にともない封止材の厚みが薄くなり、また、片面封止型パッケージにおける半導体チップの占有面積が大きくなってきている。そのため、成形後において常温で反る場合が多く、これを適切に調整することが強く望まれている。
【０００８】
このような要請に対し、これまでにも、この常温での反りも抑えるため、エポキシ樹脂としてアントラセン骨格を持つグリシジルエーテルを配合したエポキシ樹脂組成物が開発されてきている（特許文献３、４）。
【先行技術文献】
【特許文献】
【０００９】
【特許文献１】特開２０１０−８４０９１号公報
【特許文献２】特開２０１０−９０２１６号公報
【特許文献３】特開２０１０−３１２３３号公報
【特許文献４】特開２０１２−７２２０９号公報
【発明の概要】
【発明が解決しようとする課題】
【００１０】
ＢＧＡパッケージのような片面封止においては、例えば上記のように、特に半田リフロー時の反りが問題となり、これに付随する課題へも対応するための検討が進められてきている。
【００１１】
しかしながら、初期の成形収縮（ＰＫＧ反り量）を調整するとともに、リフロー時の反りの変化低減、特に、熱時クライ反り低減と、ワイヤー変形に対してより有効な対策については依然としてさらなる検討が求められていた。
【００１２】
そこで、本発明は、片面封止タイプの半導体封止用樹脂組成物として、初期の成形収縮（ＰＫＧ反り量）を調整可能とするとともに、リフロー時の温度領域における反り変化量の低減をより有効に可能とすることのできる、新しい半導体封止用エポキシ樹脂組成物を提供することを課題としている。
【課題を解決するための手段】
【００１３】
本発明は、エポキシ樹脂、フェノール系硬化剤および無機充填材を必須成分として含有する半導体封止用エポキシ樹脂組成物において、無機充填材が全体量に対して８０〜９０質量％の範囲を占めるとともに、前記エポキシ樹脂中の３０〜１００質量％の範囲内で次式（１）で表わされるエポキシ樹脂が配合され、かつ、前記フェノール系硬化剤中の１０〜５０質量％の範囲内で次式（２）で表わされるフェノール系硬化剤が配合されていることを特徴としている。
【００１４】
【化１】
2014047306.tif 000002
【００１５】
（式中のＲ１、Ｒ２、Ｒ３は、各々独立に、水素原子、アルキル基、アルコキシ基、アリール基、アリル基のうちのいずれかを示し、互いに同一でも異っていてもよく、ＯＧはグリシジルエーテル基を示し、ｋは０〜４のうちのいずれかの整数を示す。）
【００１６】
【化２】
2014047306.tif 000003
【００１７】
この半導体封止用エポキシ樹脂組成物では、成形収縮率が０．３０％以下であり、線膨張係数が４０．０×１０−６／℃以下であることが好ましい。
【００１８】
そして本発明は、上記の半導体封止用エポキシ樹脂組成物で半導体素子が封止されていることを特徴とする半導体装置をも提供する。
【発明の効果】
【００１９】
本発明の半導体封止用エポキシ樹脂組成物によれば、片面封止タイプの半導体封止用樹脂組成物として、初期の成形収縮（ＰＫＧ反り量）を調整可能とするとともに、リフロー時の温度領域における反り変化量の低減、特に熱時クライ反り低減をより有効に可能とする。
【発明を実施するための形態】
【００２０】
本発明の半導体封止用エポキシ樹脂組成物では、前記式（１）で示されるジヒドロアントラセン骨格を持つエポキシ樹脂を、全エポキシ樹脂中の３０〜１００質量％を占める割合で配合する。これによって、半導体封止用エポキシ樹脂組成物の線膨張を小さくすることができ、リフロー時の熱時クライ反りを小さく良好に保つことを可能とする。この配合割合が３０質量％未満では線膨張が大きくなってしまい、リフロー時の反りの変化量が大きくなってしまう。
【００２１】
式（１）において、Ｒ１、Ｒ２、Ｒ３は、それぞれ独立に、水素原子、アルキル基、アルコキシ基、アリール基、またはアリル基を示す。
【００２２】
アルキル基としては、直鎖または分岐のものを用いることができ、好ましくは炭素数１〜１４のもの、例えば、メチル基、エチル基、プロピル基、ブチル基、イソプロピル基、イソブチル基、ｔ−ブチル基、ペンチル基、ヘキシル基、ヘプチル基、オクチル基、２−エチルヘキシル基等を挙げることができる。
【００２３】
アルコキシ基としては、例えば、前記のアルキル基を水酸基で置換したものを挙げることができる。
【００２４】
アリール基としては、好ましくは炭素数６〜１４のもの、例えば、フェニル基、トリル基、キシリル基、ナフチル基、ビフェニル基、ベンジル基、フェネチル基等を挙げることができる。
【００２５】
本発明では、エポキシ樹脂として、式（１）で表されるジヒドロアントラセン骨格含有のエポキシ樹脂とともに、それ以外のエポキシ樹脂を用いることもできる。
【００２６】
例えばビフェニル型エポキシ樹脂、フェノールノボラック型エポキシ樹脂、クレゾールノボラック型エポキシ樹脂、スチルベン型エポキシ樹脂、トリフェノールメタン型エポキシ樹脂、フェノールアラルキル型エポキシ樹脂、ナフトール型エポキシ樹脂、ナフタレン型エポキシ樹脂、などを１種または２種以上併用することができる。
【００２７】
前記式（１）のものを含むエポキシ樹脂の半導体封止用エポキシ樹脂組成物の全体量に対する配合割合としては、例えば、好ましくは８〜２０質量％未満の範囲とすることが考慮される。
【００２８】
また、本発明では、前記式（２）で示されるフェノール系硬化剤を、全フェノール系硬化剤中１０〜５０質量％の範囲内において配合する。この配合によって、半導体封止用エポキシ樹脂組成物のガラス転移温度を大きくすることができリフロー時の熱時クライ反りを小さく良好に保つことを可能とする。配合割合が１０質量％未満、あるいは５０質量％超ではその効果を十分に発揮することができない。また、本発明のフェノール系硬化剤としては前記式（２）で示されるもの以外の、例えばフェノールノボラック、クレゾールノボラック、フェノールアラルキル、ナフトールアラルキル等、各種多価フェノール化合物あるいは、ナフトール化合物、などを１種または２種以上併用することができる。
【００２９】
本発明の半導体封止用エポキシ樹脂組成物における前記式（２）のものを含むフェノール系硬化剤の配合量は、例えば、好ましくはフェノール系硬化剤のフェノール水酸基とエポキシ樹脂のエポキシ基との当量比（ＯＨ基当量／エポキシ基当量）が０．５〜１．５となる量であり、より好ましくは当量比が０．８〜１．２となる量である。当量比が小さ過ぎると硬化特性が低下する場合があり、当量比が大き過ぎると耐湿信頼性等が不十分になる場合がある。
【００３０】
なお、本発明では、硬化促進剤を併用してもよい。エポキシ樹脂とフェノール性水酸基の反応を促進するものであれば特に限定されないが、テトラフェニルホスホニウム、テトラフェニルポレートやトリフェニルホスフィンなどの有機ホスフィン類、ジアザビシククロウンデセン等の三級アミン類、２−メチルイミダゾール、２−フェニルイミダゾール等のイミダゾール類を併用することもできる。
【００３１】
そして、本発明の半導体封止用エポキシ樹脂組成物では無機充填材の配合を必須とし、その配合割合は、組成物全体量に対して８０〜９０質量％の範囲内とする。
【００３２】
８０質量％未満では線膨張が大きくなるために、リフロー時の反りの変化量が大きくなってしまう。９０質量％超では十分な流動性が確保されず、ワイヤースイープが大きくなってしまう。
【００３３】
また、無機充填材として適宜なものを用いることができ、例えば、溶融シリカ、結晶シリカ、アルミナ、窒化珪素などを用いることができる。
【００３４】
本発明の半導体封止用エポキシ樹脂組成物には、本発明の硬化を損なわない範囲内において、さらに他の成分を配合することができる。このような他の成分としては、例えば、離型剤、シランカップリング剤、難燃剤、着色剤等が挙げられる。
【００３５】
離型剤としては、例えば、カルナバワックス、ステアリン酸、モンタン酸、カルボキシル基含有ポリオレフィン等を用いることができる。
【００３６】
シランカップリング剤としては、例えば、γ−グリシドキシプロピルトリメトキシシラン、γ−メルカプトプロピルトリメトキシシラン等を用いることができる。
【００３７】
本発明の半導体封止用エポキシ樹脂組成物を製造する際には、前記のエポキシ樹脂、フェノール系硬化剤、無機充填材、および必要に応じて他の成分を配合する。そして、ミキサー、ブレンダー等を用いて十分均一になるまで混合した後、熱ロールやニーダー等の混練機により加熱状態で溶融混合する。これを室温に冷却した後、公知の手段により粉砕することにより半導体封止用エポキシ樹脂組成物を製造することができる。なお、半導体封止用エポキシ樹脂組成物は、取り扱いを容易にするために、成形条件に合うような寸法と質量を有するタブレットとしてもよい。
【００３８】
以上に説明した本発明の半導体封止用エポキシ樹脂組成物によれば、初期の成形収縮（ＰＫＧ反り量）を調整するとともにリフロー時の温度領域における反りの変化量、特に、片面封止パッケージで問題となるリフロー時の熱時のクライ反り量をより有効に低減することができる。
【００３９】
特に、成形収縮率が０．３０％以下であり、線膨張係数４０．０×１０−６／℃以下であることで、リフロー時の温度領域における反りの変化量を大幅に低減することができる。
【００４０】
本発明の半導体装置は、前記のようにして得られた半導体封止用エポキシ樹脂組成物を用いてＩＣチップ、ＬＳＩチップ等の半導体チップ(半導体素子)を封止することにより製造することができる。この封止には、トランスファー成形、コンプレッション成形、インジェクション成形等の従来より用いられている成形方法を適用することができる。
【００４１】
トランスファー成形を適用する場合、例えば、金型温度１７０〜１８０℃、成形時間３０〜１２０秒に設定することができるが、金型温度、成形時間およびその他の成形条件は、半導体封止用エポキシ樹脂組成物の配合組成物等に応じて適宜に変更すればよい。
【００４２】
このような本発明の半導体装置によれば、初期の成形収縮（ＰＫＧ反り量）を調整するとともにリフロー時の温度領域における反りの変化量、特に、片面封止パッケージで問題となるリフロー時の熱時のクライ反り量を低減することができる。
【００４３】
本発明の半導体装置のパケージ形態としては、例えば、半導体封止用エポキシ樹脂組成物で半導体チップ(半導体素子)を封止したＢＧＡ（Ball Grid Array）、ＣＳＰ（Chip Scale Package）等が挙げられる。また、ＰｏＰ（Package on Package）等にも適用することができる。
【実施例】
【００４４】
以下に、実施例により本発明をさらに詳しく説明するが、本発明はこれらの実施例に何ら限定されるものではない。なお、表１に示す配合量は質量部を表す。
【００４５】
表１に示す配合成分として、以下のものを用いた。
【００４６】
（エポキシ樹脂１）式（１）のエポキシ樹脂、ジャパンエポキシレジン株式会社製  ＹＬ７１７２  エポキシ当量１８０  軟化点：１０４℃
（エポキシ樹脂２）ビフェニル型エポキシ樹脂、ジャパンエポキシレジン株式会社製  ＹＸ４０００Ｈ  エポキシ当量１９５
（硬化剤１）式（２）のエポキシ樹脂、群栄化学（株）  ＴＰＭ１００  水酸基当量９８  軟化点：１０３℃
（硬化剤２）フェノールノボラック樹脂、明和化学（株）  ＤＬ−９２  水酸基当量１０５
（無機充填材）シリカ、電気化学工業株式会社製  ＦＢ８２０
（カップリング剤）γ−グリシドキシプロピルトリメトキシシラン、信越化学工業（株）製  ＫＢＭ４０３
カーボンブラック、三菱化学製  ４０Ｂ
硬化促進剤、北興化学（株）製  ＴＰＰ
金属離型用カルナバワックス、大日化学  Ｆ１−１００
表１に示す各配合成分を、表１に示す割合で配合し、ミキサー、ブレンダー等で均一に混合した後、ニーダーやロールで加熱、混練し、その後冷却固化し、次いで粉砕機で所定粒度に粉砕して粒状の半導体封止用エポキシ樹脂組成物を得た。
【００４７】
この半導体封止用エポキシ樹脂組成物を用いて、次の条件にてトランスファー成形を行った。
【００４８】
金型温度：１７５℃
注入圧力：７０ｋｇｆ／ｃｍ２
成形時間：９０秒
後硬化：１７５℃／６ｈ
次の測定および評価を行った。
【００４９】
１．測定
〔スパイラルフロー〕
ＡＳＴＭ  Ｄ３１２３に準じたスパイラルフロー測定金型を用いて上記条件にて成形し、流動距離（ｃｍ）を測定した。
〔ＦＢＧＡパッケージ反り量（リフロー時の熱時２６０℃での反り量）〕
１４□ＦＢＧＡ（封止厚０．３ｍｍｔ、基板厚０．１３ｍｍｔ（ＨＬ８３２ＮＸＡ、２層））を１７５℃１２０ｓキュアにて成形し後硬化させたＦＢＧＡのパッケージを、ＡＫＲＯＭＥＴＲＩＸ社製のシャドウモアレ（ＰＳ２００）を用いて、リフロー温度（２６０℃）の反り（コプラナリティー）を測定した。
〔ガラス転移温度および線膨張係数〕
上記トランスファー成形条件にて、５ｍｍφ×３０ｍｍの試験片を得た。
【００５０】
これを東京工業株式会社製の線膨張率試験機にセットし、昇温５℃／分にて常温から２６０℃まで測定した。寸法変化と温度のグラフを作成し、ガラス転移温度以下の線膨張係数α１（１／℃）を
（８０℃での寸法−６０℃での寸法）／（８０−６０）＊（６０℃における試験片の長さ）より算出
また、ガラス転移温度以上の線膨張係数α２（１／℃）を
（２５０℃での寸法−２３０℃での寸法）／（２５０−２３０）＊（２３０℃における試験片の長さ）
より算出した。
〔成形収縮率〕
上記トランスファー成形条件にて、試験片を得た。
【００５１】
成形後の試験片の寸法を測定し、金型寸法に対する試験片の寸法により、収縮率（％）を算出した。
【００５２】
２．評価
〔流動性〕
前記のスパイラルフローの測定結果より次の規準に基づき評価した。
【００５３】
◎：２００ｃｍ以上
○：１６０ｃｍ以上２００ｃｍ未満
△：１４０ｃｍ以上１６０ｃｍ未満(該当するものなし)
×：１４０ｃｍ未満
〔ＦＢＧＡ熱時クライ反り量（２６０℃）〕
◎：０〜−５０μｍ（スマイル反り）
○：０〜１００μｍ未満
△：１００〜１５０μｍ未満
×：１５０μｍ以上
その結果を表１に示した。
【００５４】
【表１】
2014047306.tif 000004
【００５５】
表１に示した結果から、実施例１〜５では成形後の収縮率がいずれも０．３０％以下であり、線膨張係数は、いずれも４０．０×１０−６／℃以下であった。
【００５６】
また、流動性、そしてＦＢＧＡ熱時クライ反り量（２６０℃）の評価結果も良好であった。
【００５７】
一方、式（１）のエポキシ樹脂、式（２）のフェノール系硬化剤を配合していない比較例３、４は収縮率が０．３０％を超え、線膨張係数は４０．０×１０−６／℃を超えて、ＦＢＧＡ熱時クライ反り量（２６０℃）は好ましくない結果を示している。
【００５８】
また、式（１）のエポキシ樹脂、式（２）のフェノール系硬化剤を配合せずに、無機充填材の割合を増大させた比較例１の場合にも、ＦＢＧＡ熱時クライ反り量（２６０℃）は好ましくない結果を示している。
【００５９】
式（１）のエポキシ樹脂、式（２）のフェノール系硬化剤を含有するものの、無機充填材を９０質量％超含む比較例２の場合には流動性が著しく悪い結果となっている。